Бумага, в частности, для печати электропроводящего слоя

1. Бумага, содержащая волокнистую основу, по меньшей мере, одна сторона которой покрыта по меньшей мере одним слоем, который содержит или состоит из:
- 100 частей по весу в сухом состоянии пигментов,
- от 5 до 50 частей по весу в сухом состоянии одного или более связующих веществ, устойчивых к воздействию температур в пределах от 140°C до 200°C и имеющих температуру стеклования менее 20°C, в частности одного или более акриловых связующих веществ, температура стеклования которых меньше или равна 20°C, предпочтительно меньше или равна 10°C,
- от 0 до 15 частей по весу в сухом состоянии загустителя, например поливинилового спирта.
2. Бумага по п. 1, отличающаяся тем, что упомянутый слой содержит от 10 до 30 частей по весу в сухом состоянии акрилового связующего вещества с температурой стеклования 20°C или менее, предпочтительно от 15 до 25 частей по весу в сухом состоянии, еще более предпочтительно 19 частей по весу в сухом состоянии.
3. Бумага по п. 1 или 2, отличающаяся тем, что упомянутый слой содержит от 5 до 10 частей по весу в сухом состоянии поливинилового спирта, более предпочтительно 8 частей по весу в сухом состоянии.
4. Бумага по п. 1 или 2, отличающаяся тем, что волокнистая основа содержит от 70% до 90% по весу в сухом состоянии короткого целлюлозного волокна со средней длиной в диапазоне от 0,5 до 1,5 мм, такого как древесного волокна, в частности древесного волокна, полученного из отбеленной химической суспензии эвкалипта.
5. Бумага по п. 4, отличающаяся тем, что основа содержит 80% по весу в сухом состоянии короткого целлюлозного волокна.
6. Бумага по п. 1 или 2, отличающаяся тем, что волокнистая основа содержит от 10% до 30% по весу по меньшей мере одного минерального наполнителя, предпочтительно карбоната кальция, каолина или диоксида титана.
7. Бумага по п. 1 или 2, отличающаяся тем, что бумага имеет белизну в пределах от 70 до 90, предпочтительно в пределах от 75 до 85.
8. Бумага по п. 1 или 2, отличающаяся тем, что различие в оттенке, ΔE, бумаги, вычисленное из координат цветового пространства CIE LAB бумаги, после отжига при температуре 200°C в течение 5 минут составляет меньше 5, предпочтительно меньше 2, по сравнению с упомянутой бумагой до отжига.
9. Бумага по п. 1 или 2, отличающаяся тем, что слой, покрывающий по меньшей мере одну сторону, напечатан, по всей или части поверхности упомянутого слоя слоем электропроводящей краски толщиной от 0,5 до 15 мкм.
10. Процесс производства бумаги по любому из пп. 1-8, отличающийся тем, что включает этапы, на которых:
- формируют волокнистую основу с использованием волокнистой суспензии,
- по меньшей мере частично покрывают по меньшей мере одну поверхность волокнистой основы путем покрытия слоем, содержащим 100 частей по весу в сухом состоянии пигментов, от 5 до 50 частей по весу в сухом состоянии одного или более связующих веществ, устойчивых к воздействию температур в пределах от 140°C до 200°C и имеющих температуру стеклования менее 20°C, в частности одного или более акриловых связующих веществ, температура стеклования которых меньше или равна 20°C, предпочтительно меньше или равна 10°C, и от 0 до 15 частей по весу в сухом состоянии загустителя.
11. Процесс по п. 10, отличающийся тем, что степень очистки волокнистой суспензии меньше 50°SR, предпочтительно, меньше 40°SR, еще более предпочтительно, порядка 35°SR.
12. Процесс по п. 10 или 11, отличающийся тем, что упомянутый слой наносится путем покрытия с помощью клеильного пресса бумагоделательной машины.
13. Процесс производства электропроводящего изделия, включающий этапы, на которых:
- покрывают, посредством печати с использованием электропроводящей краски, по меньшей мере одну зону подложки, изготовленной из бумаги по любому из пунктов 1-8,
- отжигают подложку и краску для формирования электропроводящего слоя или непрерывной дорожки на подложке.
14. Процесс по п. 13, отличающийся тем, что температура отжига составляет от 100°C до 300°C, предпочтительно от 180°C до 220°C.
15. Процесс по п. 13 или 14, отличающийся тем, что толщина слоя краски, нанесенного посредством печати на подложке, составляет от 0,5 до 15 мкм, предпочтительно от 1 до 10 мкм.
16. Процесс по п. 13 или 14, отличающийся тем, что электропроводящую краску наносят с использованием трафаретной печати, процесса печати флексографского или гелиографического типа.
17. Бумага, содержащая волокнистую основу, сторона которой покрыта слоем, на котором напечатана электропроводящая краска, полученная посредством этапов:
- формирования волокнистой основы с использованием волокнистой суспензии,
- по меньшей мере частичного покрытия по меньшей мере одной поверхности волокнистой основы путем покрытия слоем, содержащим 100 частей по весу в сухом состоянии пигментов, от 5 до 50 частей по весу в сухом состоянии одного или более связующих веществ, устойчивых к воздействию температур в пределах от 140°C до 200°C и имеющих температуру стеклования менее 20°C, в частности одного или более акриловых связующих веществ, температура стеклования которых меньше или равна 20°C, предпочтительно меньше или равна 10°C, и от 0 до 15 частей по весу в сухом состоянии загустителя;
- покрытия по меньшей мере одной зоны слоя посредством печати с использованием электропроводящей краски;
- отжига покрытой основы и краски для формирования электропроводящего слоя или непрерывной дорожки на подложке.